(57)【要約】【課題】  本発明の目的は、高感度を有し、かつ繰り返し使用時の電荷輸送層の膜厚減少に伴う感光体感度の低下が少なく、明電位を長期にわたって安定に保つことのできる電子写真感光体、それを有する電子写真装置およびプロセスカートリッジを提供することにある。【解決手段】  電子写真感光体の初期の帯電がＶｄ（Ｖ）であり、ドラム表面への入射光量がＩ０（μＪ／ｃｍ２）であるとき、表面電位Ｖｄ（Ｖ）に帯電させた該電子写真感光体の、光量Ｉ０（μＪ／ｃｍ２）の像露光照射による光減衰の大きさΔＶｌ（Ｖ）と、感光層にかかる電界強度Ｅ（Ｖ／μｍ）＝｜Ｖｄ／Ｌ｜とが下記式（Ａ）で表される関係を満たす電子写真感光体、プロセスカートリッジ及び電子写真装置に関する。ｆ（Ｅ０）≦１      （Ａ）（ただし、式中、ｆ（Ｅ）＝ｄ（ｌｏｇ（ΔＶｌ））／ｄ（ｌｏｇ（Ｅ））、Ｅ０＝｜Ｖｄ０／Ｌ｜とする。）【選択図】        なし【特許請求の範囲】
【請求項１】
少なくとも電子写真感光体、該電子写真感光体をＶｄ０（Ｖ）に帯電せしめる帯電手段、現像手段、ドラム表面への入射光量Ｉ０（μＪ／ｃｍ２）の単色光による像露光手段を有し、該帯電手段、該現像手段のうち少なくとも一つが該電子写真感光体に部材を直接接触して帯電または現像を行う構成をとる電子写真装置に用いられる電子写真感光体において、該電子写真感光体が導電性支持体上に電荷発生層、膜厚Ｌ（μｍ）の電荷輸送層をこの順に積層してなる積層型電子写真感光体であり、該電荷輸送層が少なくとも電荷輸送材料とバインダー樹脂を含有してなる電荷輸送層であり、該電荷輸送材料と該バインダー樹脂が、両者のみを用いて電荷輸送層を形成したときにも像露光の一部を吸収する性質を有する電荷輸送材料とバインダー樹脂であり、表面電位Ｖｄ（Ｖ）に帯電させた該電子写真感光体の、光量Ｉ０（μＪ／ｃｍ２）の像露光照射による光減衰の大きさΔＶｌ（Ｖ）と、感光層にかかる電界強度Ｅ（Ｖ／μｍ）＝｜Ｖｄ／Ｌ｜とに下記式（Ａ）
ｆ（Ｅ０）≦１        （Ａ）
（ただし、式中、ｆ（Ｅ）＝ｄ（ｌｏｇ（ΔＶｌ））／ｄ（ｌｏｇ（Ｅ））、Ｅ０＝｜Ｖｄ０／Ｌ｜とする。）
で表される関係が成り立つことを特徴とする電子写真感光体。
【請求項２】
前記電荷輸送層に用いられる前記電荷輸送材料と前記バインダー樹脂のみを用いて形成される電荷輸送層の、像露光に対する透過率が、７０％以上９０％未満であることを特徴とする請求項１の電子写真感光体。
【請求項３】
請求項１または２のいずれかに記載の電子写真感光体を用いることを特徴とする電子写真装置。
【請求項４】
前記帯電手段が接触帯電手段であることを特徴とする請求項３記載の電子写真装置。
【請求項５】
前記現像手段が接触現像手段であることを特徴とする請求項３記載の電子写真装置。
【請求項６】
前記帯電手段が接触帯電手段であり、前記現像手段が接触現像手段であることを特徴とする請求項３記載の電子写真装置。
【請求項７】
帯電手段、現像手段及びクリーニング手段のうち少なくとも１つを請求項１または２のいずれかに記載の電子写真感光体と共に一体に支持し、電子写真装置本体に着脱自在であることを特徴とするプロセスカートリッジ。
【発明の詳細な説明】
【技術分野】
【０００１】
本発明は、電子写真感光体、電子写真装置及びプロセスカートリッジに関し、詳しくは耐久性と電位安定性に優れた電子写真感光体及びそれを有する電子写真装置およびプロセスカートリッジに関する。
【背景技術】
【０００２】
一般に電子写真法では、帯電手段により一様に帯電させた電子写真感光体に、像露光を行って静電潜像を形成させ、この静電潜像をトナーで現像し、トナー像を電子写真感光体から転写紙に転写し、転写紙上のトナー像を定着することによって画像を形成させる。
【０００３】
電子写真法は、複写機、レーザービームプリンター、ファクシミリなどに広く応用されているが、近年はこれら電子写真装置の普及が目覚しく、それに従い更なる高画質化と高耐久性へのニーズはますます高まっている。そのニーズに応えるべく、電子写真プロセスや電子写真感光体材料の研究開発が盛んに行われており、これまでに多くの技術や材料が提案されてきた。
【０００４】
帯電手段としては、コロナ帯電方式、接触帯電方式、注入帯電方式などが既に知られている。このうちコロナ帯電方式には、コロナ発生時に生じるオゾンやＮＯｘなどのコロナ生成物が電子写真感光体表面を変質させて画像ボケや劣化を進行させ、電子写真感光体の耐久性を低下させるという問題があった。また、コロナ生成物の発生はエコロジーの観点からも好ましくない。そのため近年の電子写真装置には、コロナ生成物の発生が少なくてすむ接触帯電方式や注入帯電方式等、電子写真感光体に直接帯電部材を接触させて帯電を行う方式の帯電装置を用いることが多くなっている。
【０００５】
また、現像手段にも多くの方式が知られているが、その中に、半導電性、又は表面に誘電層を有する弾性ローラーを現像ローラーとして用いて電子写真感光体の表面に押し当てながら現像を行う、いわゆる接触一成分現像方法がある。例えば、非特許文献１及び２、特許文献１及び２に一成分接触現像に関する技術が記載されている。
【０００６】
接触一成分現像方法においては、電子写真感光体表面と現像電極が非常に近接しているため、現像のエッジ効果を低減できる利点がある。
【０００７】
また、電子写真感光体に関しても、多様なニーズに応じるべく、様々な感光体構成、感光体材料の開発が行われてきた。
【０００８】
従来、電子写真感光体としては導電性支持体上にセレン乃至セレン合金を主体とする光導電層を設けたもの、酸化亜鉛・硫化カドミウム等の無機系光導電材料をバインダー中に分散させたもの、及び非晶質シリコン系材料を用いたもの等が一般的に知られているが、近年ではコストの低さ、感光体設計の自由度の高さ、無公害性等から、有機電荷発生材料と有機電荷輸送材料を用いる有機電子写真感光体が広く利用されるようになってきている。
【０００９】
有機電子写真感光体には、電荷発生材料と電荷輸送材料とを単一層中に分散させた単層型電子写真感光体と、電荷発生材料を含有する電荷発生材料と電荷輸送材料を含有する電荷輸送層とを積層して構成される積層型（機能分離型）電子写真感光体があるが、後者は単層型電子写真感光体と比較して感度や耐久性の向上に関して有利な点が多いため、現在製品化されている有機電子写真感光体の多くは積層型電子写真感光体である。なお、そのほとんどは電荷発生層上に電荷輸送層を積層する構成をとるが、これは、電荷発生層を表面層にすると、繰り返し印刷での削れにより感度が著しく低下してしまうことや、層の構成上、電荷輸送層の方が削れに対する耐久性の付与をしやすいといった理由による。
【００１０】
有機電荷発生材料としては、従来ピリリウム、チオピリリウム染料、フタロシアニン顔料、アントアントロン顔料、ジベンズピレンキノン顔料、ピラトロン顔料、アゾ顔料、インジゴ顔料、キナクリドン系顔料、非対称キノシアニン及びキノシアニンなどが知られているが、使用化合物の選択によって電子写真感光体の感光波長域を自由に選択することが可能である。例えばアゾ顔料では特許文献３及び４に示された物質は可視領域で高感度を示すものが開示されており、また特許文献５及び６で示された化合物は赤外領域まで感度を有していることが示されている。
【００１１】
一方電荷輸送材料としては、従来各種のトリアリールアミン系化合物、ヒドラゾン系化合物、スチルベン系化合物、ピラゾリン系化合物、オキサゾール系化合物、チアゾール系化合物及びトリアリルメタン系化合物などが知られている。通常、これらの電荷輸送材料を適当なバインダー樹脂と共に溶剤に溶解し、それを電荷発生層上に塗布、乾燥して電荷輸送層を成膜する。
【００１２】
電荷輸送層に求められる性質には、電荷輸送能や対磨耗性の他、像露光の波長領域の光に対する透明性がある。なぜなら像露光が電荷輸送層を透過して電荷発生層に到達した場合にのみ感光体は感度を発現するからである。従って、多くの場合、像露光の波長領域に対して透明な電荷輸送層が感光体には用いられる。
【００１３】
像露光の波長領域の光に対して吸収を持つ電荷輸送層もしくは表面層を持つ電子写真感光体に関しては、例えば特許文献７に、導電性支持体上に電荷発生層及び電荷輸送層をこの順に有する電子写真感光体において、該電子写真感光体が３８０〜５００ｎｍの波長を有する半導体レーザー光を照射され、かつ該電荷輸送層が照射されるレーザー光に対し、３０％以上の透過率を有することを特徴とする電子写真感光体についての記載がある。
【００１４】
ところで、電子写真感光体の感度は電荷発生材料材料と電荷輸送材料の選択により大きく変化するが、電荷輸送層の膜厚変化にも依存性がある。すなわち、同一の材料を用い、電荷輸送層の膜厚のみを変えた電子写真感光体の感度を同一の帯電設定と光量で測定しても、感度が異なる場合がある。これには電荷発生材料と電荷輸送材料のマッチングや電荷輸送層のモビリティーなど、多数の要因が影響していると考えられるが、電荷輸送層の膜厚が薄くなるに従い感度が良くなる場合もあれば、悪くなる場合もある。電荷輸送層膜厚に対する感光体感度の依存性がある場合、繰り返し印字による電荷輸送層の膜厚変化は電位変動の原因の一つになる。
【００１５】
前述の特許文献７は、照射されるレーザー光に対する電荷輸送層の透過率と、電荷輸送層の膜厚減少による感光体の感度変動との相関に関して一義的に結びつけたものではない。一方、特許文献８では、感光体に静電潜像を形成するための主な波長の光の該電荷発生層まで到達する透過率が、使用開始時には６０％以下であり、該感光体の使用による該感光層の膜厚の減少により増加し、使用限界時には使用開始時より２０％以上上昇しかつ９５％以下であることを特徴とする電子写真感光体が提案されている。しかしながら、電荷発生層まで到達する像露光の透過率が使用開始時に６０％以上ある場合に感光層膜厚の減少に伴う感度低下（明部電位の上昇）が生じる条件とその抑制方法に関して一義的に結びつけたものではない。
【００１６】
一般的には、電子写真感光体にはさらなる高感度と繰り返し使用時における電位安定性が求められている。高感度化のためには電荷発生層まで到達する像露光の透過率が使用開始時に６０％以上であることが望ましいため、そのような感光体で繰り返し使用時における電位安定性を達成する感光体が求められている。
【特許文献１】特開平５−１８８７５６号公報
【特許文献２】特開平５−１８８７５２号公報
【特許文献３】特開昭６１−２７２７５４号公報
【特許文献４】特開昭５６−１６７７５９号公報
【特許文献５】特開昭５７−１９５７６号公報
【特許文献６】特開昭６１−２２８４５３号公報
【特許文献７】特開２０００−１０５４７１号公報
【特許文献８】特許第０３１４０６４７号公報
【非特許文献１】Ｊａｐａｎ  Ｈａｒｄｃｏｐｙ  ’８９論文集  ２５〜２８頁、
【非特許文献２】ＦＵＪＩＴＳＵ  Ｓｃｉ．Ｔｅｃｈ．Ｊ．，２８，４，ｐｐ．４７３−４８０（Ｄｅｃｅｍｂｅｒ    １９９２）
【発明の開示】
【発明が解決しようとする課題】
【００１７】
しかしながら、前述の通り繰り返し使用による電荷輸送層の膜厚減少は多くの場合感光体の感度を変動させるという問題があった。膜厚減少の大きさは電子写真プロセスによって大きく異なるが、接触帯電方式や接触現像方式などのように、電子写真感光体の表面に直接部材が接触する場合、繰り返し使用による感光層の削れはどうしても大きくなるため、印刷枚数あたりの感度低下の割合もまた大きくなる。また、膜厚の減少に伴う感光体感度の変化は感度向上（明電位の低下）と感度低下（明電位の上昇）のいずれの場合もあり、高品質な画像を得るためにはそれへの対策の仕方も各々異なってくる。
【００１８】
適切な画像濃度を得るためには、必用なコントラスト電位Ｖｃｏｎｔを保つため、明電位の変動に合わせて現像バイアス電圧Ｖｄｃも変化させなければならない。明電位の上昇が起きる場合、地カブリを生じないためには感光体帯電電位（暗部電位）ＶｄとＶｄｃの間には一定の大きさのバックコントラスト電位Ｖｂａｃｋを保つ必用があるため、Ｖｄｃを上昇させられる限界が自ずと定まる。それ以上に明電位の上昇が大きい場合、Ｖｄｃを更に上昇させると画像上に地カブリが発生するという問題があった。逆に、地カブリを生じないＶｄｃ設定にすると、画像濃度が不足する問題があった。一方、帯電電位の上昇や、感光体に照射する像露光量を増加させる制御によりこの問題を解決する方法も考えられるが、電荷輸送層の膜厚が減少するほど感光体に印加する帯電電圧を上昇させることは、ピンホールリークや帯電不良が発生し易くなって結果的に感光体の寿命を短くすることにつながるため好ましくなく、像露光量を増加させる方法は、電子写真装置に更なる制御装置を搭載する必要が生じてコストアップにつながるため、これも好ましい方法ではない。
【００１９】
従って、本発明では、高感度を有し、かつ繰り返し使用時の電荷輸送層の膜厚減少に伴う感光体感度の低下が少なく、明電位を長期にわたって安定に保つことのできる電子写真感光体、それを有する電子写真装置およびプロセスカートリッジを提供することを目的とする。
【課題を解決するための手段】
【００２０】
すなわち、本発明は、少なくとも電子写真感光体、該電子写真体をＶｄ０（Ｖ）に帯電せしめる帯電手段、現像手段、ドラム表面への入射光量Ｉ０（μＪ／ｃｍ２）の単色光による像露光手段を有し、該帯電手段、該現像手段のうち少なくとも一つが該電子写真感光体に部材を直接接触して帯電または現像を行う構成をとる電子写真装置に用いられる電子写真感光体において、該電子写真感光体が導電性支持体上に電荷発生層、膜厚Ｌ（μｍ）の電荷輸送層をこの順に積層してなる積層型電子写真感光体であり、該電荷輸送層が少なくとも電荷輸送材料とバインダー樹脂を含有してなる電荷輸送層であり、該電荷輸送材料と該バインダー樹脂が、両者のみを用いて電荷輸送層を形成したときにも像露光の一部を吸収する性質を有する電荷輸送材料とバインダー樹脂であり、表面電位Ｖｄ（Ｖ）に帯電させた該電子写真感光体の、光量Ｉ０（μＪ／ｃｍ２）の像露光照射による光減衰の大きさΔＶｌ（Ｖ）と、感光層にかかる電界強度Ｅ（Ｖ／μｍ）＝｜Ｖｄ／Ｌ｜とに下記式（Ａ）で表される関係が成り立つことを特徴とする電子写真感光体である。
ｆ（Ｅ０）≦１        （Ａ）
（ただし、式中、ｆ（Ｅ）＝ｄ（ｌｏｇ（ΔＶｌ））／ｄ（ｌｏｇ（Ｅ））、Ｅ０＝｜Ｖｄ０／Ｌ｜とする）
また、本発明は、前記感光体を用いることを特徴とする電子写真装置である。
【００２１】
また、本発明は、帯電手段、現像手段及びクリーニング手段のうち少なくとも１つを前記電子写真感光体と共に一体に支持し、電子写真装置本体に着脱自在であることを特徴とするプロセスカートリッジである。
【００２２】
更に詳しく説明すると、本発明の技術内容は以下の構成を備えることにより前記課題を解決できた。
【００２３】
（１）少なくとも電子写真感光体、該電子写真感光体をＶｄ０（Ｖ）に帯電せしめる帯電手段、現像手段、ドラム表面への入射光量Ｉ０（μＪ／ｃｍ２）の単色光による像露光手段を有し、該帯電手段、該現像手段のうち少なくとも一つが該電子写真感光体に部材を直接接触して帯電または現像を行う構成をとる電子写真装置に用いられる電子写真感光体において、該電子写真感光体が導電性支持体上に電荷発生層、膜厚Ｌ（μｍ）の電荷輸送層をこの順に積層してなる積層型電子写真感光体であり、該電荷輸送層が少なくとも電荷輸送材料とバインダー樹脂を含有してなる電荷輸送層であり、該電荷輸送材料と該バインダー樹脂が、両者のみを用いて電荷輸送層を形成したときにも像露光の一部を吸収する性質を有する電荷輸送材料とバインダー樹脂であり、表面電位Ｖｄ（Ｖ）に帯電させた該電子写真感光体の、光量Ｉ０（μＪ／ｃｍ２）の像露光照射による光減衰の大きさΔＶｌ（Ｖ）と、感光層にかかる電界強度Ｅ（Ｖ／μｍ）＝｜Ｖｄ／Ｌ｜とに下記式（Ａ）
ｆ（Ｅ０）≦１        （Ａ）
（ただし、式中、ｆ（Ｅ）＝ｄ（ｌｏｇ（ΔＶｌ））／ｄ（ｌｏｇ（Ｅ））、Ｅ０＝｜Ｖｄ０／Ｌ｜とする。）
で表される関係が成り立つことを特徴とする電子写真感光体。
【００２４】
（２）前記電荷輸送層に用いられる前記電荷輸送材料と前記バインダー樹脂のみを用いて形成される電荷輸送層の、像露光に対する透過率が、７０％以上９０％未満であることを特徴とする前記（１）の電子写真感光体。
【００２５】
（３）前記（１）または（２）のいずれかに記載の電子写真感光体を用いることを特徴とする電子写真装置。
【００２６】
（４）前記帯電手段が接触帯電手段であることを特徴とする前記（３）記載の電子写真装置。
【００２７】
（５）前記現像手段が接触現像手段であることを特徴とする前記（３）記載の電子写真装置。
【００２８】
（６）前記帯電手段が接触帯電手段であり、前記現像手段が接触現像手段であることを特徴とする前記（３）記載の電子写真装置。
【００２９】
（７）帯電手段、現像手段及びクリーニング手段のうち少なくとも１つを前記（１）または（２）のいずれかに記載の電子写真感光体と共に一体に支持し、電子写真装置本体に着脱自在であることを特徴とするプロセスカートリッジ。
【発明の効果】
【００３０】
本発明により、繰り返し使用による感光層の膜厚減少に由来する明部電位の上昇を効果的に抑制し、印字濃度の不足やカブリによる画像汚れのない高画質な画像を長期に渡って提供可能な高感度かつ高耐久性を有する電子写真装置、該電子写真装置に用いられる電子写真感光体およびプロセスカートリッジを提供することができる。
【発明を実施するための最良の形態】
【００３１】
以下に本発明を詳細に説明する。
【００３２】
導電性支持体上に少なくとも電荷発生層と電荷輸送層がこの順に積層された構成を有する積層型感光体の層構成の具体例を図１乃至図４に示す。本発明の電子写真感光体は、導電性支持体と電荷発生層の間にバリヤー機能や接着機能を有する下引き層を有する構成（図２及び図４）、電荷輸送層の上に第２の電荷輸送層を積層した構成（図３及び図４）など、いかなる構成であっても構わない。図中、１は導電性支持体、２は電荷発生層、３は電荷輸送層、４は下引き層、５は第２の電荷輸送層を示す。
【００３３】
本発明における導電性支持体としては、例えば以下に示した形態のものを挙げることができる。
【００３４】
（１）アルミニウム、アルミニウム合金、ステンレス及び銅などの金属を板形状またはドラム形状にしたもの。
【００３５】
（２）ガラス、樹脂及び紙などの非導電性支持体や前記（１）の導電性支持体上にアルミニウム、パラジウム、ロジウム、金及び白金などの金属を蒸着もしくはラミネートしたもの。
【００３６】
（３）ガラス、樹脂及び紙などの非導電性支持体や前記（１）の導電性支持体上に導電性高分子、酸化スズ及び酸化インジウムなどの導電性化合物を含有する層を蒸着あるいは塗布することにより形成したもの。
【００３７】
下引き層はカゼイン、ポリビニルアルコール、ニトロセルロース、ポリアミド（ナイロン（Ｒ）６、ナイロン（Ｒ）６６、ナイロン（Ｒ）６１０、共重合ナイロン（Ｒ）及びＮ−アルコキシメチル化ナイロン（Ｒ）など）、ポリウレタン及び酸化アルミニウムなどによって形成することができる。膜厚は０．１〜１０μｍであることが好ましく特には０．５〜５μｍであることが好ましい。
【００３８】
本発明に用いられる有効な電荷発生物質としては、例えば以下のような物質が挙げられる。これらの電荷発生物質は単独で用いてもよく、２種類以上組み合わせてもよい。
【００３９】
（１）モノアゾ、ビスアゾ及びトリスアゾなどのアゾ系顔料
（２）インジコ及びチオインジゴなどのインジゴ系顔料
（３）金属フタロシアニン及び非金属フタロシアニンなどのフタロシアニン系顔料
（４）ペリレン酸無水物及びペリレン酸イミドなどのペリレン系顔料
（５）アンスラキノン及びピレンキノンなどの多環キノン系顔料
（６）スクアリリウム色素
（７）ピリリウム塩及びチオピリリウム塩類
（８）トリフェニルメタン系色素
（９）セレン及び非晶質シリコンなどの無機物質
電荷発生物質を含有する層、即ち電荷発生層は上記のような電荷発生物質を適当なバインダー樹脂に分散し、これを導電性支持体上に塗工することにより形成することができる。また、導電性支持体上に蒸着、スパッタ及びＣＶＤなどの乾式法で形成することができる。
【００４０】
上記結着剤としては広範囲な結着性樹脂から選択でき、例えば、ポリカーボネーと樹脂、ポリエステル樹脂、ポリアリレート樹脂、ブチラール樹脂、ポリスチレン樹脂、ポリビニルアセタール樹脂、ジアリルフタレート樹脂、アクリル樹脂、メタクリル樹脂、酢酸ビニル樹脂、フェノール樹脂、シリコン樹脂、ポリスルホン樹脂、スチレン−ブタジエン共重合体樹脂、アルキッド樹脂、エポキシ樹脂、尿素樹脂及び塩化ビニル−酢酸ビニル共重合体樹脂などが挙げられるが、これらに限定されるものではない。これらは単独または共重合体ポリマーとして１種または２種以上混合して用いてもよい。
【００４１】
電荷発生層中に含有するバインダー樹脂は、８０質量％以下、特には５０質量％以下であることが好ましい。また、電荷発生層の膜厚は５μｍ以下、特には０．０１μｍ〜２μｍとすることが好ましい。また、電荷発生層には種々の増感剤を添加してもよい。
【００４２】
電荷輸送物質を含有する層、即ち電荷輸送層は、電荷輸送物質と適当な結着剤（結着性樹脂）とを組み合わせて形成される。電荷輸送層に用いられる結着剤としては、前記電荷発生層に用いられているものが挙げられ、更にポリビニルカルバゾール及びポリビニルアントラセンなどの光導電性高分子も挙げられる。
【００４３】
本発明における電荷輸送層は、照射されるレーザー光に対し、７０％以上９０％未満の透過率を有する。なお、本発明では、電荷輸送材料とバインダー樹脂のみを用いて電荷輸送層を形成したときにも像露光の一部を吸収する性質を有する電荷輸送材料とバインダー樹脂の組み合わせが用いられる。また、透過率は像露光で照射される光の波長に対するものであって、全ての波長領域の光に対するものである必要はない。また、像露光に対する吸収は、あくまで電荷輸送材料とバインダー樹脂を組み合わせて電荷輸送層を形成した場合に発現すればよく、電荷輸送材料、もしくはバインダー樹脂が単独で吸収を持つ必用はない。
【００４４】
なお、本発明では電子写真感光体に求められる高感度化の要請に鑑みて透過率を７０％以上とし、また、電荷輸送層の膜厚減少に伴う明電位上昇を効果的に抑制するため、９０％未満とした。７０％未満では初期感度の低下を補うために電荷発生層を厚くしなければならず、それによりゴーストや黒ポチなどの画像欠陥を生じる恐れがある。また、９０％以上では、前述の明電位の上昇に対する抑制効果が薄れる。
【００４５】
電荷輸送物質は電子輸送性物質と正孔輸送性物質があり、電子輸送性物質としては、例えば２，４，７−トリニトロフルオレノン、２，４，５，７−テトラニトロフルオレノン、クロラニル及びテトラシアノキノジメタンなどの電子吸引性物質やこれら電子吸引性物質を高分子化したものなどが挙げられる。
【００４６】
正孔輸送性物質としては、例えばピレン及びアントラセンなどの多環芳香族化合物、カルバゾール系、インドール系、オキサゾール系、チアゾール系、オキサジアゾール系、ピラゾール系、ピラゾリン系、チアジアゾール系及びトリアゾール系化合物等の複素環化合物、ヒドラゾン系化合物、スチリル系化合物、ベンジジン系化合物、トリアリールメタン系化合物、トリアリールアミン系化合物あるいは、これらの化合物からなる基を主鎖または側鎖に有するポリマー（例えばポリ−Ｎ−ビニルカルバゾール及びポリビニルアントラセンなど）が挙げられる。これらの電荷輸送物質は単独で用いてもよく、２種類以上組み合わせてもよい。
【００４７】
バインダー樹脂と電荷輸送物質との配合割合は、バインダー樹脂１００質量部あたり電荷輸送物質を１０〜５００質量部とすることが好ましい。電荷輸送層は、上述の電荷発生層と電気的に接続されており、電界の存在下で電荷発生層から注入された電荷キャリアを受け取るとともに、これらの電荷キャリアを表面まで輸送できる機能を有している。この電荷輸送層は電荷キャリアを輸送できる限界があるので、必要以上に膜厚を厚くすることができないが、５μｍ〜４０μｍ、特には１０μｍ〜３０μｍの範囲が好ましい。
【００４８】
更に、電荷輸送層中に酸化防止剤、紫外線吸収剤及び可塑剤などを必要に応じて添加することもできる。
【００４９】
また、電荷輸送層はモビリティーや対磨耗性の異なるものを複数積層しても良い。ただし、少なくとも最表面層となる電荷輸送層は像露光に対する吸収能を持つ必用がある。また、本発明における電荷輸送層の像露光に対する透過率とは、感光層が複数の電荷輸送層を積層した構成をとる場合には、全ての電荷輸送層を透過させた後の透過率のことを指す。
【００５０】
これら各種の層は、適当な有機溶媒を用い、浸漬コーティング法、スプレーコーティング法、スピンナーコーティング法、ローラーコーティング法、マイヤーバーコーティング法及びブレードコーティング法などのコーティング法により形成することができる。
【００５１】
本発明の電子写真感光体の感度は、次式で表される関係式を満たすことを特徴とする。
【００５２】
すなわち、電子写真感光体の初期の帯電設定がＶｄ（Ｖ）であり、ドラム表面への入射光量がＩ０（μＪ／ｃｍ２）であるとき、表面電位Ｖｄ（Ｖ）に帯電させた該電子写真感光体の、光量Ｉ０（μＪ／ｃｍ２）の像露光照射による光減衰の大きさΔＶｌ（Ｖ）と、感光層にかかる電界強度Ｅ（Ｖ／μｍ）＝｜Ｖｄ／Ｌ｜とが下記式（Ａ）で表される関係を満たす。
ｆ（Ｅ０）≦１        （Ａ）
（ただし、式中、ｆ（Ｅ）＝ｄ（ｌｏｇ（ΔＶｌ））／ｄ（ｌｏｇ（Ｅ））、Ｅ０＝｜Ｖｄ０／Ｌ｜とする。）
なお、本発明ではΔＶｌの測定をＶｄ±１００Ｖの範囲で数点行い、ＥとΔＶｌとを両対数プロットし、得られた曲線におけるＥ＝Ｅ０における接線の傾きを求めてｆ（Ｅ０）とした。
【００５３】
本発明者らの検討によると、電荷輸送層が像露光に対する吸収を持たない場合、この条件を満たす感光体は電荷輸送層の膜厚減少によって明電位の上昇が起きた。本発明の感光体では、電荷輸送層の膜厚減少による明電位の上昇を、膜厚減少によって電荷発生層に到達する像露光の透過率を向上させることによって抑制する。
【実施例】
【００５４】
以下、本発明を実施例により説明する。
【００５５】
以下に示す「％」および「部」は、それぞれ「質量％」および「質量部」を意味する。
【００５６】
〔実施例１〕
１０％の酸化アンチモンを含有する酸化スズで被覆した酸化チタン粉体５０部、レゾール型フェノール樹脂２５部、メチルセロソルブ２０部、メタノール５部およびシリコーンオイル（ポリジメチルシロキサン・ポリオキシアルキレン共重合体、平均分子量３，０００）０．００２部を、１ｍｍφガラスビーズを用いたサンドミルで２時間分散して導電層用塗料を調製した。この液をアルミニウムシリンダー（３０ｍｍφ×２６１ｍｍ）上に浸漬塗布し、１４０℃で３０分乾燥することによって、膜厚が２０μｍの導電層を形成した。
【００５７】
導電層上に６−６６−６１０−１２四元系ポリアミド共重合体５部をメタノール７０部とブタノール２５部の混合溶媒に溶解した溶液を浸漬塗布し、乾燥して、膜厚が０．７μｍの下引き層を形成した。
【００５８】
次に、ＣｕＫα特性Ｘ線回折におけるブラッグ角２θ±０．２°＝７．５°、９．９°、１６．３°、１８．６°、２５．１°、２８．３°に強いピークを有するヒドロキシガリウムフタロシアニン結晶２部を、ポリビニルブチラール樹脂（商品名：エスレックＢＸ−１、積水化学工業社製）１部をシクロヘキサノン１９部に溶解した樹脂溶液と混合し、直径１ｍｍのガラスビーズを用いたサンドミルで３時間分散して分散液を調製し、これにシクロヘキサノン６９部と酢酸エチル１３２部を加えて希釈して、電荷発生層用塗料を調製した。下引き層上に電荷発生層用塗料を浸漬塗布し、１００℃で１０分間乾燥して、膜厚が０．２μｍの電荷発生層を形成した。
【００５９】
次に、下記構造式（Ｉ）で示される構造を有する電荷輸送材料９．５部と、
【００６０】
【化１】
2005202178.tif 000002
下記構造式（ＩＩ）で示される構造を有する電荷輸送材料０．５部と、
【００６１】
【化２】
2005202178.tif 000003
ポリカーボネート樹脂（商品名：ユーピロンＺ−２００、三菱ガス化学）１０部をクロロベンゼン６０部に溶解し、電荷輸送層用塗料を調製した。電荷発生層上に電荷輸送層用塗料を浸漬塗布し、１２０℃で６０分間乾燥して膜厚２０μｍの電荷輸送層を形成した。このようにして、本発明の電子写真感光体を得た。
【００６２】
上記のようにして作成した感光体から電荷輸送層のみを剥離し、紫外可視分光光度計（島津製作所製：ＵＶ−２２００）を用いて、各波長における電荷輸送層の透過率を測定した。波長４３０ｎｍの光に対する透過率を表１に示す。
【００６３】
電子写真感光体の感度の測定は、次のようにして行った。測定装置としては、パルス変調装置を搭載しているキヤノン製プリンターＬＢＰ−２０００改造機（光源として日立金属（株）製全固体青色ＳＨＧレーザーＩＣＤ−４３０／発振波長４３０ｎｍを搭載。また、反転現像系で６００ｄｐｉ相当の画像入力に対応できる帯電−露光−現像−転写−クリーニングからなるカールソン方式の電子写真システムに改造。）を用いた。作成した電子写真感光体を装着し、暗部電位Ｖｄ＝−６５０Ｖ、明部電位Ｖ１＝−２００Ｖに設定した。このときの帯電印加電圧および像露光量（光量Ｉ１とする）の設定を基本設定とした。
【００６４】
次に、この光量設定のまま、Ｖｄを−５５０Ｖから−７５０Ｖまで５０Ｖきざみで変化させてＶｌを測定し、ΔＶｌとＥの両対数プロットからＥ＝６５０（Ｖ）／２０（μｍ）＝３２．５（Ｖ／μｍ）における接線の傾きを求めた。その結果を表１に示す。
【００６５】
続いて、電子写真装置から感光体を取り出し、表面研磨によって電荷輸送層の膜厚を１０μｍまで削り、再び上記電子写真装置に装着し、基本設定にて明部電位（これをＶｌ２とする）を測定し、初期からのＶｌ変動の大きさΔ＝Ｖｌ２−２００（Ｖ）を求めた。結果を表１に示す。
【００６６】
〔実施例２〕
実施例１において、式（Ｉ）の電荷輸送材料を９部使用し、式（ＩＩ）の電荷輸送材料を１部使用したこと以外は全く同様にして電子写真感光体を作成した。はじめに実施例１での基本設定の帯電設定、像露光量設定で明部電位Ｖｌ１を測定した。続いて、Ｖｌ＝−２００Ｖとなるように像露光量の調整を行ってこれを本実施例での基本設定とし、評価を行った。結果を表１に示す。
【００６７】
〔実施例３〕
実施例２において、式（Ｉ）の電荷輸送材料を８．５部使用し、式（ＩＩ）の電荷輸送材料を１．５部使用したこと以外は全く同様にして評価を行った。結果を表１に示す。
【００６８】
〔比較例１〕
実施例２において、式（Ｉ）の電荷輸送材料を１０部使用し、式（ＩＩ）の電荷輸送材料を用いなかったこと以外は全く同様にして評価を行った。結果を表１に示す。
【００６９】
〔比較例２〕
実施例２において、式（Ｉ）の電荷輸送材料を５部使用し、式（ＩＩ）の電荷輸送材料を５部使用したこと以外は全く同様にして評価を行った。結果を表１に示す。
【００７０】
〔比較例３〕
実施例３で作成した感光体を前記の電子写真装置に装着し、暗部電位Ｖｄ＝−４００Ｖ、明部電位Ｖ１＝−２００Ｖに設定した。このときの帯電印加電圧および像露光量の設定を基本設定２とした。
【００７１】
次に、この光量設定のまま、Ｖｄを−３００Ｖから−５００Ｖまで５０Ｖきざみで変化させてＶｌを測定し、ΔＶｌとＥの両対数プロットからＥ＝４００（Ｖ）／２０（μｍ）＝２０（Ｖ／μｍ）における接線の傾きを求めた。その結果を表１に示す。
【００７２】
次に実施例１と同様にして電荷輸送層が１０μｍになるまで研磨し、再び電子写真装置に装着して基本設定２で明部電位（これをＶｌ３とする）を測定し、初期からのＶｌ変動の大きさΔ＝Ｖｌ３―２００（Ｖ）を求めた。結果を表１に示す。
【００７３】
【表１】
2005202178.tif 000004
【図面の簡単な説明】
【００７４】
【図１】本発明に用いられる電荷発生層及び電荷輸送層を有する積層型感光体の概略構成の例を示す図である。
【図２】本発明に用いられる下引き層、電荷発生層、及び電荷輸送層を有する積層型感光体の概略構成の例を示す図である。
【図３】本発明に用いられる電荷発生層、電荷輸送層、及び第２の電荷輸送層を有する積層型感光体の概略構成の例を示す図である。
【図４】本発明に用いられる下引き層、電荷発生層、電荷輸送層、及び第２の電荷輸送層を有する積層型感光体の概略構成の例を示す図である。
【符号の説明】
【００７５】
１  導電性支持体
２  電荷発生層
３  電荷輸送層
４  下引き層
５  第２の電荷輸送層
【図１】
2005202178.tif 000005
【図２】
2005202178.tif 000006
【図３】
2005202178.tif 000007
【図４】
2005202178.tif 000008